ГЕРМЕТИЗИРОВАННЫЙ УЗЕЛ СТАТОРА И СПОСОБ ЕГО ИЗГОТОВЛЕНИЯ

1. Герметизированный статорный узел (60), содержащий:
втулку (154) статора, выполненную из магнитного материала;
удлинитель (152) втулки, расположенный соосно с втулкой (154) статора, выполненный из немагнитного материала и жестко прикрепленный к каждому концу втулки (154) статора, причем точка крепления подвергнута термической обработке; и
стенку (70), выполненную из немагнитного материала, жестко прикрепленную к удлинителю (152) втулки и выполненную с возможностью герметичного размещения статора и образования герметизированного статорного узла.
2. Узел по п.1, в котором магнитный материал втулки (154) статора образован из дисперсионно-твердеющей нержавеющей стали, содержащей 10-20 вес.% хрома относительно полного веса нержавеющей стали, дисперсионно упрочненной мартенситом.
3. Узел по п.1 или 2, в котором немагнитный материал содержит сплав на основе никеля, содержащий 40-70 вес.% никеля относительно полного веса сплава на основе никеля.
4. Узел по п.3, дополнительно содержащий провода, в которых электропроводный материал окружен немагнитным устойчивым к коррозии сплавом.
5. Узел по п.3, в котором на втулке (154) статора, удлинителе (152) втулки, стенке (70) или на их комбинациях образован барьерный слой.
6. Узел по п.3, дополнительно содержащий датчик (36), оперативно сообщающийся со статорным узлом (60), при этом датчик (36) содержит барьерный слой.
7. Способ изготовления герметизированного статорного узла (60), при котором:
приваривают удлинитель (152) втулки статора, выполненный из немагнитного материала, к втулке (154) статора, выполненной из магнитного материала, и затем подвергают сваренные удлинитель (152) втулки статора и втулку (154) статора термической обработке при температуре, эффективной для снятия напряжений, возникающих при сварке;
крепят электромагнитные компоненты статора к втулке (154) статора и
приваривают корпус (162), выполненный из немагнитного материала, к удлинителю (152) втулки статора, причем корпус выполняют с возможностью герметизирования и уплотнения электромагнитных компонентов статора.
8. Способ по п.7, при котором магнитный материал образуют из дисперсионно-твердеющей нержавеющей стали, содержащей 10-20 вес.% хрома относительно полного веса нержавеющей стали, дисперсионно упрочненной мартенситом.
9. Способ по п.7 или 8, при котором немагнитный материал образуют из сплава на основе никеля, содержащего 40-70 вес.% никеля относительно полного веса сплава на основе никеля.
10. Способ по п.9, при котором термическая обработка сваренных удлинителя (152) втулки статора и втулки (154) статора включает воздействие на удлинитель (152) втулки статора и втулку (154) статора двойным процессом упрочнения при старении.